"球状のコアと、このコアを被覆しかつ2以上の層を有するカバーとを備えており、上記コアが、ゴム組成物が架橋されることで得られたものであり、上記ゴム組成物が、a基材ゴム、b共架橋剤、c架橋開始剤、及びdカルボン酸塩を含んでおり、上記共架橋剤bが、b1その炭素数が3以上8以下であるα,β-不飽和カルボン酸又はb2その炭素数が3以上8以下であるα,β-不飽和カルボン酸の金属塩であり、上記カルボン酸塩dの量が、100質量部の基材ゴムaに対して1質量部以上40質量部未満であり、上記カバーの最内層のJIS-C硬度Hiが、上記コアの表面のJIS-C硬度Hsと同じかこれより小さいゴルフボール。上記ゴム組成物が、e有機硫黄化合物をさらに含む請求項1に記載のゴルフボール。上記ゴム組成物が、上記α,β-不飽和カルボン酸b1を含み、さらにこのゴム組成物が、f金属化合物を含む請求項1又は2に記載のゴルフボール。上記カルボン酸塩dが脂肪酸塩である請求項1から3のいずれかに記載のゴルフボール。上記カルボン酸塩dのカルボン酸成分の炭素数が4以上30以下である請求項1から4のいずれかに記載のゴルフボール。上記ゴム組成物が、上記α,β-不飽和カルボン酸の金属塩b2を含む請求項1から5のいずれかに記載のゴルフボール。上記有機硫黄化合物eが、チオフェノール類、硫黄数が2以上4以下であるポリスルフィド類、チオナフトール類若しくはチウラム類又はこれらの金属塩である請求項1から6のいずれかに記載のゴルフボール。上記ゴム組成物が、100質量部の基材ゴムaに対して15質量部以上50質量部以下の上記共架橋剤bを含む請求項1から7のいずれかに記載のゴルフボール。上記ゴム組成物が、100質量部の基材ゴムaに対して0.2質量部以上5.0質量部以下の上記架橋開始剤cを含む請求項1から8のいずれかに記載のゴルフボール。上記ゴム組成物が、100質量部の基材ゴムaに対して0.05質量部以上5質量部以下の上記有機硫黄化合物eを含む請求項1から9のいずれかに記載のゴルフボール。上記硬度Hsと、上記コアの中心点のJIS-C硬度H0との差Hs-H0が15以上である請求項1から10のいずれかに記載のゴルフボール。上記硬度Hsと上記硬度Hiとの差Hs-Hiが1以上20以下である請求項1から11のいずれかに記載のゴルフボール。上記カバーの、最外層のJIS-C硬度Hoと最内層のJIS-C硬度Hiとの差Ho-Hiが、5以上30以下である請求項1から12のいずれかに記載のゴルフボール。上記コアの中心点からカバーの最外層までの硬度分布曲線において、この最外層の硬度が最も大きい請求項1から13のいずれかに記載のゴルフボール。上記カバーの総厚みが2.5mm以下である請求項1から14のいずれかに記載のゴルフボール。飛距離に対するゴルファーの要求は、ますますエスカレートしている。ゴルファーはさらに、打球感に優れたゴルフボールを望んでいる。飛距離の点で満足がいくゴルフボールは、打球感に劣る傾向がある。本発明の目的は、ドライバーでのショットにおいて大きな飛距離と優れた打球感とが達成されるゴルフボールの提供にある。本発明に係るゴルフボールは、球状のコアと、このコアを被覆しかつ2以上の層を有するカバーとを備える。このコアは、ゴム組成物が架橋されることで得られる。このゴム組成物は、a基材ゴム、b共架橋剤、c架橋開始剤、及びdカルボン酸塩を含む。この共架橋剤bは、b1その炭素数が3以上8以下であるα,β-不飽和カルボン酸又はb2その炭素数が3以上8以下であるα,β-不飽和カルボン酸の金属塩である。カルボン酸塩dの量は、100質量部の基材ゴムaに対して1質量部以上40質量部未満である。カバーの最内層のJIS-C硬度Hiは、コアの表面のJIS-C硬度Hsと同じかこれよりも小さい。好ましくは、このゴム組成物は、e有機硫黄化合物をさらに含む。ゴム組成物がα,β-不飽和カルボン酸b1を含むとき、このゴム組成物は、f金属化合物をさらに含む。好ましいカルボン酸塩dは、脂肪酸塩である。好ましくは、カルボン酸塩dのカルボン酸成分の炭素数は、4以上30以下である。好ましくは、ゴム組成物は、α,β-不飽和カルボン酸の金属塩b2を含む。好ましい有機硫黄化合物eは、チオフェノール類、硫黄数が2以上4以下であるポリスルフィド類、チオナフトール類及びチウラム類並びにこれらの金属塩である。好ましくは、ゴム組成物は、100質量部の基材ゴムaに対して15質量部以上50質量部以下の共架橋剤bを含む。好ましくは、ゴム組成物は、100質量部の基材ゴムaに対して0.2質量部以上5.0質量部以下の架橋開始剤cを含む。好ましくは、ゴム組成物は、100質量部の基材ゴムaに対して0.05質量部以上5質量部以下の有機硫黄化合物eを含む。好ましくは、硬度Hsとコアの中心点のJIS-C硬度H0との差Hs-H0は、15以上である。好ましくは、硬度Hsと硬度Hiとの差Hs-Hiは、1以上20以下である。好ましくは、カバーの、最外層のJIS-C硬度Hoと最内層のJIS-C硬度Hiとの差Ho-Hiは、5以上30以下である。好ましくは、コアの中心点からカバーの最外層までの硬度分布曲線において、この最外層の硬度が最も大きい。好ましくは、カバーの総厚みは、2.5mm以下である。本発明に係るゴルフボールでは、硬度分布が適正である。このゴルフボールでは、ドライバーで打撃されたときのエネルギーロスが少ない。このゴルフボールは、反発性能に優れる。このゴルフボールがドライバーで打撃されたときのスピン速度は、小さい。大きな反発性能と小さなスピン速度とにより、大きな飛距離が達成される。このゴルフボールで、最内層によってソフトな打球感が達成される。このゴルフボールは、飛行性能と打球感との両方に優れる。以下、適宜図面が参照されつつ、好ましい実施形態に基づいて本発明が詳細に説明される。図1に示されたゴルフボール2は、球状のコア4と、このコア4を覆うカバー6とを備えている。カバー6は、インナーカバー8と、このインナーカバー8の外側に位置するアウターカバー10とを備えている。インナーカバー8は、カバー6のうちの最内層である。アウターカバー10は、カバー6のうちの最外層である。カバー6が、インナーカバー8とアウターカバー10との間に、1又は2以上の他の層を有してもよい。アウターカバー10の表面には、多数のディンプル12が形成されている。ゴルフボール2の表面のうちディンプル12以外の部分は、ランド14である。このゴルフボール2は、アウターカバー10の外側にペイント層及びマーク層を備えているが、これらの層の図示は省略されている。このゴルフボール2の直径は、40mmから45mmである。米国ゴルフ協会USGAの規格が満たされるとの観点から、直径は42.67mm以上が好ましい。空気抵抗抑制の観点から、直径は44mm以下が好ましく、42.80mm以下がより好ましい。このゴルフボール2の質量は、40g以上50g以下である。大きな慣性が得られるとの観点から、質量は44g以上が好ましく、45.00g以上がより好ましい。USGAの規格が満たされるとの観点から、質量は45.93g以下が好ましい。コア4は、ゴム組成物が架橋されることで得られる。このゴム組成物は、a基材ゴム、b共架橋剤、c架橋開始剤及びdカルボン酸塩を含んでいる。コア4を加熱成形するとき、基材ゴムaは、共架橋剤bによって架橋される。この架橋反応の反応熱は、コア4の中心近傍に溜まる。従って、コア4を加熱成形するとき、中心部の温度は高い。温度は、中心から表面に向かって漸減する。カルボン酸塩dは、共架橋剤bの金属塩と反応し、カチオンを交換する。この交換反応は、温度が高いコア4の中心部において起こりやすく、表面近傍において起こりにくい。換言すれば、金属架橋の切断は、コア4の中心部において起こりやすく、表面近傍において起こりにくい。その結果、コア4の架橋密度が、中心から表面に向かって高くなる。このコア4では、外剛内柔構造が達成されうる。さらに、ゴム組成物がカルボン酸塩dと共に有機硫黄化合物eを含むことにより、硬度分布の勾配をコントロールすることができ、コア4の外剛内柔構造の程度を高めることができる。このコア4を含むゴルフボール2がドライバーで打撃されたときのスピン速度は、小さい。このゴルフボール2では、ドライバーでのショットにおいて、優れた飛行性能が達成される。図2は、図1のゴルフボール2のコア4の硬度分布が示された折れ線グラフである。このグラフの横軸は、コア4の中心点からの距離mmである。このグラフの縦軸は、JIS-C硬度である。コア4の中心点から表面に向かって、2.5mm間隔で区分して得られた8の測定点が、このグラフにおいてプロットされている。このグラフにはさらに、コア4の表面の測定点もプロットされている。これらの測定点の、コア4の中心点からの距離は、以下の通りである。第一点0.0mm中心点第二点2.5mm第三点5.0mm第四点7.5mm第五点10.0mm第六点12.5mm第七点15.0mm第八点17.5mm第九点表面コア4が切断されて得られる半球の切断面にJIS-C型硬度計が押しつけられることにより、第一点から第八点の硬度が測定される。球状のコア4の表面にJIS-C型硬度計が押しつけられることにより、第九点の硬度Hsが測定される。測定には、この硬度計が装着された自動ゴム硬度測定機高分子計器社の商品名P1が用いられる。本発明では、コア4の中心点からの距離がxmmである測定点のJIS-C硬度は、Hxで表される。コア4の中心点の硬度は、H0と表される。図2には、9の測定点の距離と硬度とに基づいて、最小二乗法によって得られた線形近似曲線も示されている。図2から明らかなように、折れ線は、線形近似曲線から大幅には乖離しない。換言すれば、折れ線は、線形近似曲線に近い形状を有する。このコア4では、中心から表面に向かって、硬度が直線的に増加する。このコア4がドライバーで打撃されたとき、エネルギーロスが少ない。このコア4は、反発性能に優れる。このコア4を備えたゴルフボール2では、スピンが抑制される。このゴルフボール2がドライバーで打撃されたときの飛距離は、大きい。このコア4では、最小二乗法によって得られた線形近似曲線のR2は、0.95以上である。R2は、折れ線の直線性を表す指標である。R2が0.95以上であるコア4は、硬度分布の折れ線の形状が直線に近い。R2が0.95以上であるコア4は、反発性能に優れる。R2は、0.96以上がより好ましく、0.97以上が特に好ましい。R2は、相関係数Rを二乗することで算出される。相関係数Rは、中心からの距離と硬度JIS-Cとの共分散を、中心からの距離の標準偏差及び硬度JIS-Cの標準偏差で除することで算出される。コア4の基材ゴムaとして、ポリブタジエン、ポリイソプレン、スチレン-ブタジエン共重合体、エチレン-プロピレン-ジエン共重合体及び天然ゴムが例示される。反発性能の観点から、ポリブタジエンが好ましい。ポリブタジエンと他のゴムとが併用される場合は、ポリブタジエンが主成分とされることが好ましい。具体的には、基材ゴム全量に対するポリブタジエンの量の比率は50質量以上が好ましく、80質量以上がより好ましい。ポリブタジエンにおけるシス-1,4結合の比率は40質量以上が好ましく、80質量以上がより好ましい。1,2-ビニル結合の比率が2.0質量以下であるポリブタジエンが好ましい。このポリブタジエンは、コア4の反発性能に寄与しうる。この観点から、1,2-ビニル結合の比率は1.7質量以下が好ましく、1.5質量以下が特に好ましい。1,2-ビニル結合の比率が少なく、かつ重合活性に優れたポリブタジエンが得られるとの観点から、ポリブタジエンの合成に希土類元素系触媒が用いられることが好ましい。特に、ランタン系列希土類元素化合物であるネオジムを含む触媒で合成されたポリブタジエンが好ましい。ポリブタジエンのムーニー粘度ML14100°Cは30以上が好ましく、32以上がより好ましく、35以上が特に好ましい。ムーニー粘度ML14100°Cは140以下が好ましく、120以下がより好ましく、100がさらに好ましく、80以下が特に好ましい。ムーニー粘度ML14100°Cは、JISK6300の規定に準拠して測定される。測定条件は、以下の通りである。ローター:Lローター予備加熱時間:1分ローターの回転時間:4分温度:100°C作業性の観点から、ポリブタジエンの分子量分布Mw/Mnは2.0以上が好ましく、2.2以上がより好ましく、2.4以上がさらに好ましく、2.6以上が特に好ましい。反発性能の観点から、分子量分布Mw/Mnは6.0以下が好ましく、5.0以下がより好ましく、4.0以下がさらに好ましく、3.4以下が特に好ましい。分子量分布Mw/Mnは、重量平均分子量Mwが数平均分子量Mnで除されることで算出される。分子量分布は、ゲルパーミエーションクロマトグラフィ東ソー社製、HLC-8120GPCによって測定される。測定条件は、以下の通りである。検知器:示差屈折計カラム:GMHHXL東ソー社製カラム温度:40°C移動相:テトラヒドロフラン分子量分布は、標準ポリスチレン換算値として算出される。共架橋剤bは、b1その炭素数が3以上8以下であるα,β-不飽和カルボン酸又はb2その炭素数が3以上8以下であるα,β-不飽和カルボン酸の金属塩である。ゴム組成物が、共架橋剤bとして、α,β-不飽和カルボン酸b1のみを含んでもよく、α,β-不飽和カルボン酸の金属塩b2のみを含んでもよい。ゴム組成物が、共架橋剤bとして、α,β-不飽和カルボン酸b1とα,β-不飽和カルボン酸の金属塩b2との両方を含んでもよい。α,β-不飽和カルボン酸の金属塩b2は、基材ゴムの分子鎖にグラフト重合することにより、ゴム分子を架橋する。ゴム組成物が、α,β-不飽和カルボン酸b1を含む場合、このゴム組成物は、金属化合物fをさらに含むことが好ましい。この金属化合物fは、ゴム組成物中でα,β-不飽和カルボン酸b1と反応する。この反応によって得られた塩が、基材ゴムの分子鎖にグラフト重合する。金属化合物fの例として、水酸化マグネシウム、水酸化亜鉛、水酸化カルシウム、水酸化ナトリウム、水酸化リチウム、水酸化カリウム及び水酸化銅のような金属水酸化物;酸化マグネシウム、酸化カルシウム、酸化亜鉛及び酸化銅のような金属酸化物;並びに炭酸マグネシウム、炭酸亜鉛、炭酸カルシウム、炭酸ナトリウム、炭酸リチウム及び炭酸カリウムのような金属炭酸化物が挙げられる。二価金属を含む化合物が、好ましい。二価金属を含む化合物は、共架橋剤bと反応して、金属架橋を形成する。特に好ましい金属化合物fは、亜鉛化合物である。2種以上の金属化合物が併用されてもよい。α,β-不飽和カルボン酸としては、アクリル酸、メタクリル酸、フマル酸、マレイン酸及びクロトン酸が例示される。α,β-不飽和カルボン酸の金属塩b2における金属成分としては、ナトリウムイオン、カリウムイオン、リチウムイオン、マグネシウムイオン、カルシウムイオン、亜鉛イオン、バリウムイオン、カドミウムイオン、アルミニウムイオン、錫イオン及びジルコニウムイオンが例示される。α,β-不飽和カルボン酸の金属塩b2が、2種以上のイオンを含んでもよい。ゴム分子間の金属架橋が生じやすいとの観点から、マグネシウムイオン、カルシウムイオン、亜鉛イオン、バリウムイオン及びカドミウムイオンのような、二価の金属イオンが好ましい。特に好ましいα,β-不飽和カルボン酸の金属塩b2は、アクリル酸亜鉛である。ゴルフボール2の反発性能の観点から、共架橋剤bの量は、基材ゴム100質量部に対して、15質量部以上が好ましく、20質量部以上が特に好ましい。打球感の観点から、この量は50質量部以下が好ましく、45質量部以下がより好ましく、40質量部以下が特に好ましい。好ましい架橋開始剤cは、有機過酸化物である。有機過酸化物は、ゴルフボール2の反発性能に寄与する。好適な有機過酸化物としては、ジクミルパーオキサイド、1,1-ビスt-ブチルパーオキシ-3,3,5-トリメチルシクロヘキサン、2,5-ジメチル-2,5-ジt-ブチルパーオキシヘキサン及びジ-t-ブチルパーオキサイドが挙げられる。汎用性の観点から、ジクミルパーオキサイドが好ましい。ゴルフボール2の反発性能の観点から、架橋開始剤cの量は、基材ゴム100質量部に対して0.2質量部以上が好ましく、0.5質量部以上が特に好ましい。ゴルフボール2の打球感及び耐久性の観点から、この量は、5.0質量部以下が好ましく、2.5質量部以下が特に好ましい。カルボン酸塩dには、共架橋剤bは含まれない。カルボン酸塩dのカルボン酸成分は、カルボキシル基を有する。このカルボン酸塩dは、共架橋剤bとの間で、カチオン成分を交換する。カルボン酸塩dは、コア4の加熱成形時に、コア4の中心部において、共架橋剤bによる金属架橋を切断すると推測される。カルボン酸塩dにおけるカルボン酸成分の炭素数は、4以上30以下が好ましく、9以上30以下がより好ましく、14以上28以下がさらに好ましい。カルボン酸としては、脂肪族カルボン酸脂肪酸及び芳香族カルボン酸が例示される。脂肪酸の塩が、好ましい。ゴム組成物が、飽和脂肪酸の塩を含んでもよく、不飽和脂肪酸の塩を含んでもよい。飽和脂肪酸の塩が好ましい。脂肪酸として、酪酸C4、吉草酸C5、カプロン酸C6、エナント酸C7、カプリル酸C8、ペラルゴン酸C9、カプリン酸C10、ラウリン酸C12、ミリスチン酸C14、ミリストレイン酸C14、ペンタデシル酸C15、パルミチン酸C16、パルミトレイン酸C16、マルガリン酸C17、ステアリン酸C18、エライジン酸C18、バクセン酸C18、オレイン酸C18、リノール酸C18、リノレン酸C18、12-ヒドロキシステアリン酸C18、アラキジン酸C20、ガドレイン酸C20、アラキドン酸C20、エイコセン酸C20、べヘニン酸C22、エルカ酸C22、リグノセリン酸C24、ネルボン酸C24、セロチン酸C26、モンタン酸C28及びメリシン酸C30が例示される。2種以上の脂肪酸塩が併用されてもよい。ミリスチン酸、パルミチン酸、ステアリン酸、ベヘニン酸及びオレイン酸の塩が好ましい。芳香族カルボン酸は、芳香環とカルボキシル基とを有する。芳香族カルボン酸として、安息香酸、フタル酸、イソフタル酸、テレフタル酸、ヘメミリット酸ベンゼン-1,2,3-トリカルボン酸、トリメリット酸ベンゼン-1,2,4-トリカルボン酸、トリメシン酸ベンゼン-1,3,5-トリカルボン酸、メロファン酸ベンゼン-1,2,3,4-テトラカルボン酸、プレーニト酸ベンゼン-1,2,3,5-テトラカルボン酸、ピロメリット酸ベンゼン-1,2,4,5-テトラカルボン酸、メリット酸ベンゼンヘキサカルボン酸、ジフェン酸ビフェニル-2,2’-ジカルボン酸、トルイル酸メチル安息香酸、キシリル酸、プレーニチル酸2,3,4-トリメチル安息香酸、γ-イソジュリル酸2,3,5-トリメチル安息香酸、ジュリル酸2,4,5-トリメチル安息香酸、β-イソジュリル酸2,4,6-トリメチル安息香酸、α-イソジュリル酸3,4,5-トリメチル安息香酸、クミン酸4-イソプロピル安息香酸、ウビト酸5-メチルイソフタル酸、α-トルイル酸フェニル酢酸、ヒドロアトロパ酸2-フェニルプロパン酸及びヒドロケイ皮酸3-フェニルプロパン酸が例示される。ゴム組成物が、ヒドロキシル基、アルコキシ基又はオキソ基で置換された芳香族カルボン酸の塩を含んでもよい。このカルボン酸として、サリチル酸2-ヒドロキシ安息香酸、アニス酸メトキシ安息香酸、クレソチン酸ヒドロキシメチル安息香酸、o-ホモサリチル酸2-ヒドロキシ-3-メチル安息香酸、m-ホモサリチル酸2-ヒドロキシ-4-メチル安息香酸、p-ホモサリチル酸2-ヒドロキシ-5-メチル安息香酸、o-ピロカテク酸2,3-ジヒドロキシ安息香酸、β-レソルシル酸2,4-ジヒドロキシ安息香酸、γ-レソルシル酸2,6-ジヒドロキシ安息香酸、プロトカテク酸3,4-ジヒドロキシ安息香酸、α-レソルシル酸3,5-ジヒドロキシ安息香酸、バニリン酸4-ヒドロキシ-3-メトキシ安息香酸、イソバニリン酸3-ヒドロキシ-4-メトキシ安息香酸、ベラトルム酸3,4-ジメトキシ安息香酸、o-ベラトルム酸2,3-ジメトキシ安息香酸、オルセリン酸2,4-ジヒドロキシ-6-メチル安息香酸、m-ヘミピン酸4,5-ジメトキシフタル酸、没食子酸3,4,5-トリヒドロキシ安息香酸、シリング酸4-ヒドロキシ-3,5-ジメトキシ安息香酸、アサロン酸2,4,5-トリメトキシ安息香酸、マンデル酸ヒドロキシフェニル酢酸、バニルマンデル酸ヒドロキシ4-ヒドロキシ-3-メトキシフェニル酢酸、ホモアニス酸4-メトキシフェニル酢酸、ホモゲンチジン酸2,5-ジヒドロキシフェニル酢酸、ホモプロトカテク酸3,4-ジヒドロキシフェニル酢酸、ホモバニリン酸4-ヒドロキシ-3-メトキシフェニル酢酸、ホモイソバニリン酸3-ヒドロキシ-4-メトキシフェニル酢酸、ホモベラトルム酸3,4-ジメトキシフェニル酢酸、o-ホモベラトルム酸2,3-ジメトキシフェニル酢酸、ホモフタル酸2-カルボキシメチル安息香酸、ホモイソフタル酸3-カルボキシメチル安息香酸、ホモテレフタル酸4-カルボキシメチル安息香酸、フタロン酸2-カルボキシカルボニル安息香酸、イソフタロン酸3-カルボキシカルボニル安息香酸、テレフタロン酸4-カルボキシカルボニル安息香酸、ベンジル酸ヒドロキシジフェニル酢酸、アトロラクチン酸2-ヒドロキシ-2-フェニルプロパン酸、トロパ酸3-ヒドロキシ-2-フェニルプロパン酸、メリロット酸3-2-ヒドロキシフェニルプロパン酸、フロレト酸3-4-ヒドロキシフェニルプロパン酸、ヒドロカフェー酸3-3,4-ジヒドロキシフェニルプロパン酸、ヒドロフェルラ酸3-4-ヒドロキシ-3-メトキシフェニルプロパン酸、ヒドロイソフェルラ酸3-3-ヒドロキシ-4-メトキシフェニルプロパン酸、p-クマル酸3-4-ヒドロキシフェニルアクリル酸、ウンベル酸3-2,4-ジヒドロキシフェニルアクリル酸、カフェー酸3-3,4-ジヒドロキシフェニルアクリル酸、フェルラ酸3-4-ヒドロキシ-3-メトキシフェニルアクリル酸、イソフェルラ酸3-3-ヒドロキシ-4-メトキシフェニルアクリル酸及びシナピン酸3-4-ヒドロキシ-3,5-ジメトキシフェニルアクリル酸が例示されうる。カルボン酸塩のカチオン成分は、金属イオン又は有機陽イオンである。金属イオンとして、ナトリウムイオン、カリウムイオン、リチウムイオン、銀イオン、マグネシウムイオン、カルシウムイオン、亜鉛イオン、バリウムイオン、カドミウムイオン、銅イオン、コバルトイオン、ニッケルイオン、マンガンイオン、アルミニウムイオン、鉄イオン、錫イオン、ジルコニウムイオン及びチタンイオンが例示される。2種以上のイオンが併用されてもよい。有機陽イオンは、炭素鎖を有する陽イオンである。有機陽イオンとして、有機アンモニウムイオンが挙げられる。有機アンモニウムイオンとして、ステアリルアンモニウムイオン、ヘキシルアンモニウムイオン、オクチルアンモニウムイオン及び2-エチルヘキシルアンモニウムイオンのような1級アンモニウムイオン;ドデシルラウリルアンモニウムイオン及びオクタデシルステアリルアンモニウムイオンのような2級アンモニウムイオン;トリオクチルアンモニウムイオンのような3級アンモニウムイオン;並びにジオクチルジメチルアンモニウムイオン及びジステアリルジメチルアンモニウムイオンのような4級アンモニウムイオンが例示される。2種以上の有機陽イオンが併用されてもよい。好ましいカルボン酸塩として、ミリスチン酸、パルミチン酸、ステアリン酸、ベヘン酸又はオレイン酸のカリウム塩、マグネシウム塩、アルミニウム塩、亜鉛塩、鉄塩、銅塩、ニッケル塩又はコバルト塩が例示される。コア4の硬度分布の直線性の観点から、カルボン酸塩dの量は、基材ゴム100質量部に対して1質量部以上が好ましく、2質量部以上が特に好ましい。反発性能の観点から、この量は40質量部以下が好ましく、30質量部以下が特に好ましい。ゴム組成物における共架橋剤bとカルボン酸塩dとの質量比は、3/7以上8/2以下が好ましく、4/6以下7/3以下が特に好ましい。質量比が上記範囲内であるゴム組成物により、中心点から表面に向かって硬度が直線的に増加するコア4が得られうる。共架橋剤bとして、アクリル酸亜鉛が好んで用いられている。ゴムへの分散性の向上を目的として、その表面がカルボン酸塩でコーティングされているアクリル酸亜鉛が存在する。このアクリル酸亜鉛をゴム組成物が含む場合、コーティング剤がカルボン酸塩dとして機能する。例えば、カルボン酸塩を10質量含むアクリル酸亜鉛を、ゴム組成物が25質量部含む場合は、カルボン酸塩dの量は2.5質量部とみなされ、アクリル酸亜鉛の量は22.5質量部とみなされる。好ましくは、ゴム組成物は、有機硫黄化合物eをさらに含む。有機硫黄化合物eは、コア4の硬度分布の直線性と外剛内柔構造の程度との、コントロールに寄与しうる。有機硫黄化合物eとして、チオール基又は硫黄数が2以上4以下であるポリスルフィド結合を有する有機化合物が挙げられる。この有機化合物の金属塩も、有機硫黄化合物eに含まれる。有機硫黄化合物eとして、脂肪族チオール、脂肪族チオカルボン酸、脂肪族ジチオカルボン酸及び脂肪族ポリスルフィドのような脂肪族化合物;複素環式化合物;脂環式チオール、脂環式チオカルボン酸、脂環式ジチオカルボン酸及び脂環式ポリスルフィドのような脂環式化合物;並びに芳香族化合物が例示される。有機硫黄化合物eの具体例として、チオフェノール類、チオナフトール類、ポリスルフィド類、チオカルボン類、ジチオカルボン類、スルフェンアミド類、チウラム類、ジチオカルバミン酸塩類及びチアゾール類が挙げられる。好ましい有機硫黄化合物は、チオフェノール類、硫黄数が2以上4以下であるポリスルフィド類、チオナフトール類及びチウラム類並びにこれらの金属塩である。有機硫黄化合物eの具体例が、下記化学式1から4で表わされている。上記化学式1において、R1からR5は、それぞれ、H又は置換基を表す。上記化学式2において、R1からR10は、それぞれ、H又は置換基を表す。上記化学式3において、R1からR5はそれぞれH又は置換基を表し、M1は1価の金属原子を表す。上記化学式4において、R1からR10はそれぞれH又は置換基を表し、M2は2価の金属原子を表す。上記式1から4において、置換基は、ハロゲン基F、Cl、Br、I、アルキル基、カルボキシル基-COOH、カルボキシル基のエステル-COOR、ホルミル基-CHO、アシル基-COR、ハロゲン化カルボニル基-COX、スルホ基-SO3H、スルホ基のエステル-SO3R、ハロゲン化スルホニル基-SO2X、スルフィノ基-SO2H、アルキルスルフィニル基-SOR、カルバモイル基-CONH2、ハロゲン化アルキル基、シアノ基-CN及びアルコキシ基-ORよりなる群から選択される少なくとも一種である。上記化学式1で表される有機硫黄化合物の例示としては、チオフェノール;4-フルオロチオフェノール、2,5-ジフルオロチオフェノール、2,4,5-トリフルオロチオフェノール、2,4,5,6-テトラフルオロチオフェノール、ペンタフルオロチオフェノール、2-クロロチオフェノール、4-クロロチオフェノール、2,4-ジクロロチオフェノール、2,5-ジクロロチオフェノール、2,4,5-トリクロロチオフェノール、2,4,5,6-テトラクロロチオフェノール、ペンタクロロチオフェノール、4-ブロモチオフェノール、2,5-ジブロモチオフェノール、2,4,5-トリブロモチオフェノール、2,4,5,6-テトラブロモチオフェノール、ペンタブロモチオフェノール、4-ヨードチオフェノール、2,5-ジヨードチオフェノール、2,4,5-トリヨードチオフェノール、2,4,5,6-テトラヨードチオフェノール及びペンタヨードチオフェノールのようなハロゲン基で置換されたチオフェノール類;4-メチルチオフェノール、2,4,5-トリメチルチオフェノール、ペンタメチルチオフェノール、4-t-ブチルチオフェノール、2,4,5-トリ-t-ブチルチオフェノール及びペンタ-t-ブチルチオフェノールのようなアルキル基で置換されたチオフェノール類;4-カルボキシチオフェノール、2,4,6-トリカルボキシチオフェノール及びペンタカルボキシチオフェノールのようなカルボキシル基で置換されたチオフェノール類;4-メトキシカルボニルチオフェノール、2,4,6-トリメトキシカルボニルチオフェノール及びペンタメトキシカルボニルチオフェノールのようなアルコキシカルボニル基で置換されたチオフェノール類;4-ホルミルチオフェノール、2,4,6-トリホルミルチオフェノール及びペンタホルミルチオフェノールのようなホルミル基で置換されたチオフェノール類;4-アセチルチオフェノール、2,4,6-トリアセチルチオフェノール及びペンタアセチルチオフェノールのようなアシル基で置換されたチオフェノール類;4-クロロカルボニルチオフェノール、2,4,6-トリクロロカルボニルチオフェノール及びペンタクロロカルボニルチオフェノールのようなハロゲン化カルボニル基で置換されたチオフェノール類;4-スルホチオフェノール、2,4,6-トリスルホチオフェノール及びペンタスルホチオフェノールのようなスルホ基で置換されたチオフェノール類;4-メトキシスルホニルチオフェノール、2,4,6-トリメトキシスルホニルチオフェノール及びペンタメトキシスルホニルチオフェノールのようなアルコキシスルホニル基で置換されたチオフェノール類;4-クロロスルホニルチオフェノール、2,4,6-トリクロロスルホニルチオフェノール及びペンタクロロスルホニルチオフェノールのようなハロゲン化スルホニル基で置換されたチオフェノール類;4-スルフィノチオフェノール、2,4,6-トリスルフィノチオフェノール及びペンタスルフィノチオフェノールのようなスルフィノ基で置換されたチオフェノール類;4-メチルスルフィニルチオフェノール、2,4,6-トリメチルスルフィニルチオフェノール及びペンタメチルスルフィニルチオフェノールのようなアルキルスルフィニル基で置換されたチオフェノール類;4-カルバモイルチオフェノール、2,4,6-トリカルバモイルチオフェノール及びペンタカルバモイルチオフェノールのようなカルバモイル基で置換されたチオフェノール類;4-トリクロロメチルチオフェノール、2,4,6-トリトリクロロメチルチオフェノール及びペンタトリクロロメチルチオフェノールのようなハロゲン化アルキル基で置換されたチオフェノール類;4-シアノチオフェノール、2,4,6-トリシアノチオフェノール及びペンタシアノチオフェノールのようなシアノ基で置換されたチオフェノール類;並びに4-メトキシチオフェノール、2,4,6-トリメトキシチオフェノール及びペンタメトキシチオフェノールのようなアルコキシ基で置換されたチオフェノール類が例示される。これらのチオフェノール類は、1種類の置換基で置換されている。上記化学式1で表される有機硫黄化合物の他の例として、少なくとも1種類の上記置換基と、他の置換基とで置換された化合物が挙げられる。他の置換基としては、ニトロ基-NO2、アミノ基-NH2、水酸基-OH及びフェニルチオ基-SPhが例示される。この化合物の具体例としては、4-クロロ-2-ニトロチオフェノール、4-クロロ-2-アミノチオフェノール、4-クロロ-2-ヒドロキシチオフェノール、4-クロロ-2-フェニルチオチオフェノール、4-メチル-2-ニトロチオフェノール、4-メチル-2-アミノチオフェノール、4-メチル-2-ヒドロキシチオフェノール、4-メチル-2-フェニルチオチオフェノール、4-カルボキシ-2-ニトロチオフェノール、4-カルボキシ-2-アミノチオフェノール、4-カルボキシ-2-ヒドロキシチオフェノール、4-カルボキシ-2-フェニルチオチオフェノール、4-メトキシカルボニル-2-ニトロチオフェノール、4-メトキシカルボニル-2-アミノチオフェノール、4-メトキシカルボニル-2-ヒドロキシチオフェノール、4-メトキシカルボニル-2-フェニルチオチオフェノール、4-ホルミル-2-ニトロチオフェノール、4-ホルミル-2-アミノチオフェノール、4-ホルミル-2-ヒドロキシチオフェノール、4-ホルミル-2-フェニルチオチオフェノール、4-アセチル-2-ニトロチオフェノール、4-アセチル-2-アミノチオフェノール、4-アセチル-2-ヒドロキシチオフェノール、4-アセチル-2-フェニルチオチオフェノール、4-クロロカルボニル-2-ニトロチオフェノール、4-クロロカルボニル-2-アミノチオフェノール、4-クロロカルボニル-2-ヒドロキシチオフェノール、4-クロロカルボニル-2-フェニルチオチオフェノール、4-スルホ-2-ニトロチオフェノール、4-スルホ-2-アミノチオフェノール、4-スルホ-2-ヒドロキシチオフェノール、4-スルホ-2-フェニルチオチオフェノール、4-メトキシスルホニル-2-ニトロチオフェノール、4-メトキシスルホニル-2-アミノチオフェノール、4-メトキシスルホニル-2-ヒドロキシチオフェノール、4-メトキシスルホニル-2-フェニルチオチオフェノール、4-クロロスルホニル-2-ニトロチオフェノール、4-クロロスルホニル-2-アミノチオフェノール、4-クロロスルホニル-2-ヒドロキシチオフェノール、4-クロロスルホニル-2-フェニルチオチオフェノール、4-スルフィノ-2-ニトロチオフェノール、4-スルフィノ-2-アミノチオフェノール、4-スルフィノ-2-ヒドロキシチオフェノール、4-スルフィノ-2-フェニルチオチオフェノール、4-メチルスルフィニル-2-ニトロチオフェノール、4-メチル-2-アミノスルフィニルチオフェノール、4-メチルスルフィニル-2-ヒドロキシチオフェノール、4-メチルスルフィニル-2-フェニルチオチオフェノール、4-カルバモイル-2-ニトロチオフェノール、4-カルバモイル-2-アミノチオフェノール、4-カルバモイル-2-ヒドロキシチオフェノール、4-カルバモイル-2-フェニルチオチオフェノール、4-トリクロロメチル-2-ニトロチオフェノール、4-トリクロロメチル-2-アミノチオフェノール、4-トリクロロメチル-2-ヒドロキシチオフェノール、4-トリクロロメチル-2-フェニルチオチオフェノール、4-シアノ-2-ニトロチオフェノール、4-シアノ-2-アミノチオフェノール、4-シアノ-2-ヒドロキシチオフェノール、4-シアノ-2-フェニルチオチオフェノール、4-メトキシ-2-ニトロチオフェノール、4-メトキシ-2-アミノチオフェノール、4-メトキシ-2-ヒドロキシチオフェノール及び4-メトキシ-2-フェニルチオチオフェノールが挙げられる。上記化学式1で表される有機硫黄化合物のさらに他の例示として、2種類以上の置換基で置換された化合物が挙げられる。この化合物の具体的として、4-アセチル-2-クロロチオフェノール、4-アセチル-2-メチルチオフェノール、4-アセチル-2-カルボキシチオフェノール、4-アセチル-2-メトキシカルボニルチオフェノール、4-アセチル-2-ホルミルチオフェノール、4-アセチル-2-クロロカルボニルチオフェノール、4-アセチル-2-スルホチオフェノール、4-アセチル-2-メトキシスルホニルチオフェノール、4-アセチル-2-クロロスルホニルチオフェノール、4-アセチル-2-スルフィノチオフェノール、4-アセチル-2-メチルスルフィニルチオフェノール、4-アセチル-2-カルバモイルチオフェノール、4-アセチル-2-トリクロロメチルチオフェノール、4-アセチル-2-シアノチオフェノール及び4-アセチル-2-メトキシチオフェノール等が挙げられる。上記化学式2で表される有機硫黄化合物の例示としては、ジフェニルジスルフィド;ビス4-フルオロフェニルジスルフィド、ビス2,5-ジフルオロフェニルジスルフィド、ビス2,4,5-トリフルオロフェニルジスルフィド、ビス2,4,5,6-テトラフルオロフェニルジスルフィド、ビスペンタフルオロフェニルジスルフィド、ビス4-クロロフェニルジスルフィド、ビス2,5-ジクロロフェニルジスルフィド、ビス2,4,5-トリクロロフェニルジスルフィド、ビス2,4,5,6-テトラクロロフェニルジスルフィド、ビスペンタクロロフェニルジスルフィド、ビス4-ブロモフェニルジスルフィド、ビス2,5-ジブロモフェニルジスルフィド、ビス2,4,5-トリブロモフェニルジスルフィド、ビス2,4,5,6-テトラブロモフェニルジスルフィド、ビスペンタブロモフェニルジスルフィド、ビス4-ヨードフェニルジスルフィド、ビス2,5-ジヨードフェニルジスルフィド、ビス2,4,5-トリヨードフェニルジスルフィド、ビス2,4,5,6-テトラヨードフェニルジスルフィド及びビスペンタヨードフェニルジスルフィドのようなハロゲン基で置換されたジフェニルジスルフィド類;ビス4-メチルフェニルジスルフィド、ビス2,4,5-トリメチルフェニルジスルフィド、ビスペンタメチルフェニルジスルフィド、ビス4-t-ブチルフェニルジスルフィド、ビス2,4,5-トリ-t-ブチルフェニルジスルフィド及びビスペンタ-t-ブチルフェニルジスルフィドのようなアルキル基で置換されたジフェニルジスルフィド類;ビス4-カルボキシフェニルジスルフィド、ビス2,4,6-トリカルボキシフェニルジスルフィド及びビスペンタカルボキシフェニルジスルフィドのようなカルボキシル基で置換されたジフェニルジスルフィド類;ビス4-メトキシカルボニルフェニルジスルフィド、ビス2,4,6-トリメトキシカルボニルフェニルジスルフィド及びビスペンタメトキシカルボニルフェニルジスルフィドのようなアルコキシカルボニル基で置換されたジフェニルジスルフィド類;ビス4-ホルミルフェニルジスルフィド、ビス2,4,6-トリホルミルフェニルジスルフィド及びビスペンタホルミルフェニルジスルフィドのようなホルミル基で置換されたジフェニルジスルフィド類;ビス4-アセチルフェニルジスルフィド、ビス2,4,6-トリアセチルフェニルジスルフィド及びビスペンタアセチルフェニルジスルフィドのようなアシル基で置換されたジフェニルジスルフィド類;ビス4-クロロカルボニルフェニルジスルフィド、ビス2,4,6-トリクロロカルボニルフェニルジスルフィド及びビスペンタクロロカルボニルフェニルジスルフィドのようなハロゲン化カルボニル基で置換されたジフェニルジスルフィド類;ビス4-スルホフェニルジスルフィド、ビス2,4,6-トリスルホフェニルジスルフィド及びビスペンタスルホフェニルジスルフィドのようなスルホ基で置換されたジフェニルジスルフィド類;ビス4-メトキシスルホニルフェニルジスルフィド、ビス2,4,6-トリメトキシスルホニルフェニルジスルフィド及びビスペンタメトキシスルホニルフェニルジスルフィドのようなアルコキシスルホニル基で置換されたジフェニルジスルフィド類;ビス4-クロロスルホニルフェニルジスルフィド、ビス2,4,6-トリクロロスルホニルフェニルジスルフィド及びビスペンタクロロスルホニルフェニルジスルフィドのようなハロゲン化スルホニル基で置換されたジフェニルジスルフィド類;ビス4-スルフィノフェニルジスルフィド、ビス2,4,6-トリスルフィノフェニルジスルフィド及びビスペンタスルフィノフェニルジスルフィドのようなスルフィノ基で置換されたジフェニルジスルフィド類;ビス4-メチルスルフィニルフェニルジスルフィド、ビス2,4,6-トリメチルスルフィニルフェニルジスルフィド及びビスペンタメチルスルフィニルフェニルジスルフィドのようなアルキルスルフィニル基で置換されたジフェニルジスルフィド類;ビス4-カルバモイルフェニルジスルフィド、ビス2,4,6-トリカルバモイルフェニルジスルフィド及びビスペンタカルバモイルフェニルジスルフィドのようなカルバモイル基で置換されたジフェニルジスルフィド類;ビス4-トリクロロメチルフェニルジスルフィド、ビス2,4,6-トリトリクロロメチルフェニルジスルフィド及びビスペンタトリクロロメチルフェニルジスルフィドのようなハロゲン化アルキル基で置換されたジフェニルジスルフィド類;ビス4-シアノフェニルジスルフィド、ビス2,4,6-トリシアノフェニルジスルフィド及びビスペンタシアノフェニルジスルフィドのようなシアノ基で置換されたジフェニルジスルフィド類;並びにビス4-メトキシフェニルジスルフィド、ビス2,4,6-トリメトキシフェニルジスルフィド及びビスペンタメトキシフェニルジスルフィドのようなアルコキシ基で置換されたジフェニルジスルフィド類が例示される。これらのジフェニルジスルフィド類は、1種類の置換基で置換されている。上記化学式2で表される有機硫黄化合物の他の例として、少なくとも1種類の上記置換基と、他の置換基とで置換された化合物が挙げられる。他の置換基としては、ニトロ基-NO2、アミノ基-NH2、水酸基-OH及びフェニルチオ基-SPhが例示される。この化合物の具体例としては、ビス4-クロロ-2-ニトロフェニルジスルフィド、ビス4-クロロ-2-アミノフェニルジスルフィド、ビス4-クロロ-2-ヒドロキシフェニルジスルフィド、ビス4-クロロ-2-フェニルチオフェニルジスルフィド、ビス4-メチル-2-ニトロフェニルジスルフィド、ビス4-メチル-2-アミノフェニルジスルフィド、ビス4-メチル-2-ヒドロキシフェニルジスルフィド、ビス4-メチル-2-フェニルチオフェニルジスルフィド、ビス4-カルボキシ-2-ニトロフェニルジスルフィド、ビス4-カルボキシ-2-アミノフェニルジスルフィド、ビス4-カルボキシ-2-ヒドロキシフェニルジスルフィド、ビス4-カルボキシ-2-フェニルチオフェニルジスルフィド、ビス4-メトキシカルボニル-2-ニトロフェニルジスルフィド、ビス4-メトキシカルボニル-2-アミノフェニルジスルフィド、ビス4-メトキシカルボニル-2-ヒドロキシフェニルジスルフィド、ビス4-メトキシカルボニル-2-フェニルチオフェニルジスルフィド、ビス4-ホルミル-2-ニトロフェニルジスルフィド、ビス4-ホルミル-2-アミノフェニルジスルフィド、ビス4-ホルミル-2-ヒドロキシフェニルジスルフィド、ビス4-ホルミル-2-フェニルチオフェニルジスルフィド、ビス4-アセチル-2-ニトロフェニルジスルフィド、ビス4-アセチル-2-アミノフェニルジスルフィド、ビス4-アセチル-2-ヒドロキシフェニルジスルフィド、ビス4-アセチル-2-フェニルチオフェニルジスルフィド、ビス4-クロロカルボニル-2-ニトロフェニルジスルフィド、ビス4-クロロカルボニル-2-アミノフェニルジスルフィド、ビス4-クロロカルボニル-2-ヒドロキシフェニルジスルフィド、ビス4-クロロカルボニル-2-フェニルチオフェニルジスルフィド、ビス4-スルホ-2-ニトロフェニルジスルフィド、ビス4-スルホ-2-アミノフェニルジスルフィド、ビス4-スルホ-2-ヒドロキシフェニルジスルフィド、ビス4-スルホ-2-フェニルチオフェニルジスルフィド、ビス4-メトキシスルホニル-2-ニトロフェニルジスルフィド、ビス4-メトキシスルホニル-2-アミノフェニルジスルフィド、ビス4-メトキシスルホニル-2-ヒドロキシフェニルジスルフィド、ビス4-メトキシスルホニル-2-フェニルチオフェニルジスルフィド、ビス4-クロロスルホニル-2-ニトロフェニルジスルフィド、ビス4-クロロスルホニル-2-アミノフェニルジスルフィド、ビス4-クロロスルホニル-2-ヒドロキシフェニルジスルフィド、ビス4-クロロスルホニル-2-フェニルチオフェニルジスルフィド、ビス4-スルフィノ-2-ニトロフェニルジスルフィド、ビス4-スルフィノ-2-アミノフェニルジスルフィド、ビス4-スルフィノ-2-ヒドロキシフェニルジスルフィド、ビス4-スルフィノ-2-フェニルチオフェニルジスルフィド、ビス4-メチルスルフィニル-2-ニトロフェニルジスルフィド、ビス4-メチルスルフィニル-2-アミノフェニルジスルフィド、ビス4-メチルスルフィニル-2-ヒドロキシフェニルジスルフィド、ビス4-メチルスルフィニル-2-フェニルチオフェニルジスルフィド、ビス4-カルバモイル-2-ニトロフェニルジスルフィド、ビス4-カルバモイル-2-アミノフェニルジスルフィド、ビス4-カルバモイル-2-ヒドロキシフェニルジスルフィド、ビス4-カルバモイル-2-フェニルチオフェニルジスルフィド、ビス4-トリクロロメチル-2-ニトロフェニルジスルフィド、ビス4-トリクロロメチル-2-アミノフェニルジスルフィド、ビス4-トリクロロメチル-2-ヒドロキシフェニルジスルフィド、ビス4-トリクロロメチル-2-フェニルチオフェニルジスルフィド、ビス4-シアノ-2-ニトロフェニルジスルフィド、ビス4-シアノ-2-アミノフェニルジスルフィド、ビス4-シアノ-2-ヒドロキシフェニルジスルフィド、ビス4-シアノ-2-フェニルチオフェニルジスルフィド、ビス4-メトキシ-2-ニトロフェニルジスルフィド、ビス4-メトキシ-2-アミノフェニルジスルフィド、ビス4-メトキシ-2-ヒドロキシフェニルジスルフィド及びビス4-メトキシ-2-フェニルチオフェニルジスルフィドが挙げられる。上記化学式2で表される有機硫黄化合物のさらに他の例示として、2種類以上の置換基で置換された化合物が挙げられる。この化合物の具体的として、ビス4-アセチル-2-クロロフェニルジスルフィド、ビス4-アセチル-2-メチルフェニルジスルフィド、ビス4-アセチル-2-カルボキシフェニルジスルフィド、ビス4-アセチル-2-メトキシカルボニルフェニルジスルフィド、ビス4-アセチル-2-ホルミルフェニルジスルフィド、ビス4-アセチル-2-クロロカルボニルフェニルジスルフィド、ビス4-アセチル-2-スルホフェニルジスルフィド、ビス4-アセチル-2-メトキシスルホニルフェニルジスルフィド、ビス4-アセチル-2-クロロスルホニルフェニルジスルフィド、ビス4-アセチル-2-スルフィノフェニルジスルフィド、ビス4-アセチル-2-メチルスルフィニルフェニルジスルフィド、ビス4-アセチル-2-カルバモイルフェニルジスルフィド、ビス4-アセチル-2-トリクロロメチルフェニルジスルフィド、ビス4-アセチル-2-シアノフェニルジスルフィド及びビス4-アセチル-2-メトキシフェニルジスルフィドが挙げられる。上記化学式3で表される有機硫黄化合物の例示としては、チオフェノールナトリウム塩;4-フルオロチオフェノールナトリウム塩、2,5-ジフルオロチオフェノールナトリウム塩、2,4,5-トリフルオロチオフェノールナトリウム塩、2,4,5,6-テトラフルオロチオフェノールナトリウム塩、ペンタフルオロチオフェノールナトリウム塩、4-クロロチオフェノールナトリウム塩、2,5-ジクロロチオフェノールナトリウム塩、2,4,5-トリクロロチオフェノールナトリウム塩、2,4,5,6-テトラクロロチオフェノールナトリウム塩、ペンタクロロチオフェノールナトリウム塩、4-ブロモチオフェノールナトリウム塩、2,5-ジブロモチオフェノールナトリウム塩、2,4,5-トリブロモチオフェノールナトリウム塩、2,4,5,6-テトラブロモチオフェノールナトリウム塩、ペンタブロモチオフェノールナトリウム塩、4-ヨードチオフェノールナトリウム塩、2,5-ジヨードチオフェノールナトリウム塩、2,4,5-トリヨードチオフェノールナトリウム塩、2,4,5,6-テトラヨードチオフェノールナトリウム塩及びペンタヨードチオフェノールナトリウム塩のようなハロゲン基で置換されたチオフェノールナトリウム塩類;4-メチルチオフェノールナトリウム塩、2,4,5-トリメチルチオフェノールナトリウム塩、ペンタメチルチオフェノールナトリウム塩、4-t-ブチルチオフェノールナトリウム塩、2,4,5-トリ-t-ブチルチオフェノールナトリウム塩及びペンタt-ブチルチオフェノールナトリウム塩のようなアルキル基で置換されたチオフェノールナトリウム塩類;4-カルボキシチオフェノールナトリウム塩、2,4,6-トリカルボキシチオフェノールナトリウム塩及びペンタカルボキシチオフェノールナトリウム塩のようなカルボキシル基で置換されたチオフェノールナトリウム塩類;4-メトキシカルボニルチオフェノールナトリウム塩、2,4,6-トリメトキシカルボニルチオフェノールナトリウム塩及びペンタメトキシカルボニルチオフェノールナトリウム塩のようなアルコキシカルボニル基で置換されたチオフェノールナトリウム塩類;4-ホルミルチオフェノールナトリウム塩、2,4,6-トリホルミルチオフェノールナトリウム塩及びペンタホルミルチオフェノールナトリウム塩のようなホルミル基で置換されたチオフェノールナトリウム塩類;4-アセチルチオフェノールナトリウム塩、2,4,6-トリアセチルチオフェノールナトリウム塩及びペンタアセチルチオフェノールナトリウム塩のようなアシル基で置換されたチオフェノールナトリウム塩類;4-クロロカルボニルチオフェノールナトリウム塩、2,4,6-トリクロロカルボニルチオフェノールナトリウム塩及びペンタクロロカルボニルチオフェノールナトリウム塩のようなハロゲン化カルボニル基で置換されたチオフェノールナトリウム塩類;4-スルホチオフェノールナトリウム塩、2,4,6-トリスルホチオフェノールナトリウム塩及びペンタスルホチオフェノールナトリウム塩のようなスルホ基で置換されたチオフェノールナトリウム塩類;4-メトキシスルホニルチオフェノールナトリウム塩、2,4,6-トリメトキシスルホニルチオフェノールナトリウム塩及びペンタメトキシスルホニルチオフェノールナトリウム塩のようなアルコキシスルホニル基で置換されたチオフェノールナトリウム塩類;4-クロロスルホニルチオフェノールナトリウム塩、2,4,6-トリクロロスルホニルチオフェノールナトリウム塩及びペンタクロロスルホニルチオフェノールナトリウム塩のようなハロゲン化スルホニル基で置換されたチオフェノールナトリウム塩類;4-スルフィノチオフェノールナトリウム塩、2,4,6-トリスルフィノチオフェノールナトリウム塩及びペンタスルフィノチオフェノールナトリウム塩のようなスルフィノ基で置換されたチオフェノールナトリウム塩類;4-メチルスルフィニルチオフェノールナトリウム塩、2,4,6-トリメチルスルフィニルチオフェノールナトリウム塩及びペンタメチルスルフィニルチオフェノールナトリウム塩のようなアルキルスルフィニル基で置換されたチオフェノールナトリウム塩類;4-カルバモイルチオフェノールナトリウム塩、2,4,6-トリカルバモイルチオフェノールナトリウム塩及びペンタカルバモイルチオフェノールナトリウム塩のようなカルバモイル基で置換されたチオフェノールナトリウム塩類;4-トリクロロメチルチオフェノールナトリウム塩、2,4,6-トリトリクロロメチルチオフェノールナトリウム塩及びペンタトリクロロメチルチオフェノールナトリウム塩のようなハロゲン化アルキル基で置換されたチオフェノールナトリウム塩類;4-シアノチオフェノールナトリウム塩、2,4,6-トリシアノチオフェノールナトリウム塩及びペンタシアノチオフェノールナトリウム塩のようなシアノ基で置換されたチオフェノールナトリウム塩類;並びに4-メトキシチオフェノールナトリウム塩、2,4,6-トリメトキシチオフェノールナトリウム塩及びペンタメトキシチオフェノールナトリウム塩のようなアルコキシ基で置換されたチオフェノールナトリウム塩類が例示される。これらチオフェノールナトリウム塩類は、1種類の置換基で置換されている。上記化学式3で表される有機硫黄化合物の他の例として、少なくとも1種類の上記置換基と、他の置換基とで置換された化合物が挙げられる。他の置換基としては、ニトロ基-NO2、アミノ基-NH2、水酸基-OH及びフェニルチオ基-SPhが例示される。この化合物の具体例としては、4-クロロ-2-ニトロチオフェノールナトリウム塩、4-クロロ-2-アミノチオフェノールナトリウム塩、4-クロロ-2-ヒドロキシチオフェノールナトリウム塩、4-クロロ-2-フェニルチオチオフェノールナトリウム塩、4-メチル-2-ニトロチオフェノールナトリウム塩、4-メチル-2-アミノチオフェノールナトリウム塩、4-メチル-2-ヒドロキシチオフェノールナトリウム塩、4-メチル-2-フェニルチオチオフェノールナトリウム塩、4-カルボキシ-2-ニトロチオフェノールナトリウム塩、4-カルボキシ-2-アミノチオフェノールナトリウム塩、4-カルボキシ-2-ヒドロキシチオフェノールナトリウム塩、4-カルボキシ-2-フェニルチオチオフェノールナトリウム塩、4-メトキシカルボニル-2-ニトロチオフェノールナトリウム塩、4-メトキシカルボニル-2-アミノチオフェノールナトリウム塩、4-メトキシカルボニル-2-ヒドロキシチオフェノールナトリウム塩、4-メトキシカルボニル-2-フェニルチオチオフェノールナトリウム塩、4-ホルミル-2-ニトロチオフェノールナトリウム塩、4-ホルミル-2-アミノチオフェノールナトリウム塩、4-ホルミル-2-ヒドロキシチオフェノールナトリウム塩、4-ホルミル-2-フェニルチオチオフェノールナトリウム塩、4-アセチル-2-ニトロチオフェノールナトリウム塩、4-アセチル-2-アミノチオフェノールナトリウム塩、4-アセチル-2-ヒドロキシチオフェノールナトリウム塩、4-アセチル-2-フェニルチオチオフェノールナトリウム塩、4-クロロカルボニル-2-ニトロチオフェノールナトリウム塩、4-クロロカルボニル-2-アミノチオフェノールナトリウム塩、4-クロロカルボニル-2-ヒドロキシチオフェノールナトリウム塩、4-クロロカルボニル-2-フェニルチオチオフェノールナトリウム塩、4-スルホ-2-ニトロチオフェノールナトリウム塩、4-スルホ-2-アミノチオフェノールナトリウム塩、4-スルホ-2-ヒドロキシチオフェノールナトリウム塩、4-スルホ-2-フェニルチオチオフェノールナトリウム塩、4-メトキシスルホニル-2-ニトロチオフェノールナトリウム塩、4-メトキシスルホニル-2-アミノチオフェノールナトリウム塩、4-メトキシスルホニル-2-ヒドロキシチオフェノールナトリウム塩、4-メトキシスルホニル-2-フェニルチオチオフェノールナトリウム塩、4-クロロスルホニル-2-ニトロチオフェノールナトリウム塩、4-クロロスルホニル-2-アミノチオフェノールナトリウム塩、4-クロロスルホニル-2-ヒドロキシチオフェノールナトリウム塩、4-クロロスルホニル-2-フェニルチオチオフェノールナトリウム塩、4-スルフィノ-2-ニトロチオフェノールナトリウム塩、4-スルフィノ-2-アミノチオフェノールナトリウム塩、4-スルフィノ-2-ヒドロキシチオフェノールナトリウム塩、4-スルフィノ-2-フェニルチオチオフェノールナトリウム塩、4-メチルスルフィニル-2-ニトロチオフェノールナトリウム塩、4-メチルスルフィニル-2-アミノチオフェノールナトリウム塩、4-メチルスルフィニル-2-ヒドロキシチオフェノールナトリウム塩、4-メチルスルフィニル-2-フェニルチオチオフェノールナトリウム塩、4-カルバモイル-2-ニトロチオフェノールナトリウム塩、4-カルバモイル-2-アミノチオフェノールナトリウム塩、4-カルバモイル-2-ヒドロキシチオフェノールナトリウム塩、4-カルバモイル-2-フェニルチオチオフェノールナトリウム塩、4-トリクロロメチル-2-ニトロチオフェノールナトリウム塩、4-トリクロロメチル-2-アミノチオフェノールナトリウム塩、4-トリクロロメチル-2-ヒドロキシチオフェノールナトリウム塩、4-トリクロロメチル-2-フェニルチオチオフェノールナトリウム塩、4-シアノ-2-ニトロチオフェノールナトリウム塩、4-シアノ-2-アミノチオフェノールナトリウム塩、4-シアノ-2-ヒドロキシチオフェノールナトリウム塩、4-シアノ-2-フェニルチオチオフェノールナトリウム塩、4-メトキシ-2-ニトロチオフェノールナトリウム塩、4-メトキシ-2-アミノチオフェノールナトリウム塩、4-メトキシ-2-ヒドロキシチオフェノールナトリウム塩及び4-メトキシ-2-フェニルチオチオフェノールナトリウム塩が挙げられる。上記化学式3で表される有機硫黄化合物のさらに他の例示として、2種類以上の置換基で置換された化合物が挙げられる。この化合物の具体的として、4-アセチル-2-クロロチオフェノールナトリウム塩、4-アセチル-2-メチルチオフェノールナトリウム塩、4-アセチル-2-カルボキシチオフェノールナトリウム塩、4-アセチル-2-メトキシカルボニルチオフェノールナトリウム塩、4-アセチル-2-ホルミルチオフェノールナトリウム塩、4-アセチル-2-クロロカルボニルチオフェノールナトリウム塩、4-アセチル-2-スルホチオフェノールナトリウム塩、4-アセチル-2-メトキシスルホニルチオフェノールナトリウム塩、4-アセチル-2-クロロスルホニルチオフェノールナトリウム塩、4-アセチル-2-スルフィノチオフェノールナトリウム塩、4-アセチル-2-メチルスルフィニルチオフェノールナトリウム塩、4-アセチル-2-カルバモイルチオフェノールナトリウム塩、4-アセチル-2-トリクロロメチルチオフェノールナトリウム塩、4-アセチル-2-シアノチオフェノールナトリウム塩及び4-アセチル-2-メトキシチオフェノールナトリウム塩が挙げられる。上記化学式3において、M1で表される1価の金属として、ナトリウム、リチウム、カリウム、銅I及び銀Iが例示される。上記化学式4で表される有機硫黄化合物として、チオフェノール亜鉛塩;4-フルオロチオフェノール亜鉛塩、2,5-ジフルオロチオフェノール亜鉛塩、2,4,5-トリフルオロチオフェノール亜鉛塩、2,4,5,6-テトラフルオロチオフェノール亜鉛塩、ペンタフルオロチオフェノール亜鉛塩、4-クロロチオフェノール亜鉛塩、2,5-ジクロロチオフェノール亜鉛塩、2,4,5-トリクロロチオフェノール亜鉛塩、2,4,5,6-テトラクロロチオフェノール亜鉛塩、ペンタクロロチオフェノール亜鉛塩、4-ブロモチオフェノール亜鉛塩、2,5-ジブロモチオフェノール亜鉛塩、2,4,5-トリブロモチオフェノール亜鉛塩、2,4,5,6-テトラブロモチオフェノール亜鉛塩、ペンタブロモチオフェノール亜鉛塩、4-ヨードチオフェノール亜鉛塩、2,5-ジヨードチオフェノール亜鉛塩、2,4,5-トリヨードチオフェノール亜鉛塩、2,4,5,6-テトラヨードチオフェノール亜鉛塩及びペンタヨードチオフェノール亜鉛塩のようなハロゲン基で置換されたチオフェノール亜鉛塩類;4-メチルチオフェノール亜鉛塩、2,4,5-トリメチルチオフェノール亜鉛塩、ペンタメチルチオフェノール亜鉛塩、4-t-ブチルチオフェノール亜鉛塩、2,4,5-トリ-t-ブチルチオフェノール亜鉛塩及びペンタ-t-ブチルチオフェノール亜鉛塩のようなアルキル基で置換されたチオフェノール亜鉛塩類;4-カルボキシチオフェノール亜鉛塩、2,4,6-トリカルボキシチオフェノール亜鉛塩及びペンタカルボキシチオフェノール亜鉛塩のようなカルボキシル基で置換されたチオフェノール亜鉛塩類;4-メトキシカルボニルチオフェノール亜鉛塩、2,4,6-トリメトキシカルボニルチオフェノール亜鉛塩及びペンタメトキシカルボニルチオフェノール亜鉛塩のようなアルコキシカルボニル基で置換されたチオフェノール亜鉛塩類;4-ホルミルチオフェノール亜鉛塩、2,4,6-トリホルミルチオフェノール亜鉛塩及びペンタホルミルチオフェノール亜鉛塩のようなホルミル基で置換されたチオフェノール亜鉛塩類;4-アセチルチオフェノール亜鉛塩、2,4,6-トリアセチルチオフェノール亜鉛塩及びペンタアセチルチオフェノール亜鉛塩のようなアシル基で置換されたチオフェノール亜鉛塩類;4-クロロカルボニルチオフェノール亜鉛塩、2,4,6-トリクロロカルボニルチオフェノール亜鉛塩及びペンタクロロカルボニルチオフェノール亜鉛塩のようなハロゲン化カルボニル基で置換されたチオフェノール亜鉛塩類;4-スルホチオフェノール亜鉛塩、2,4,6-トリスルホチオフェノール亜鉛塩及びペンタスルホチオフェノール亜鉛塩のようなスルホ基で置換されたチオフェノール亜鉛塩類;4-メトキシスルホニルチオフェノール亜鉛塩、2,4,6-トリメトキシスルホニルチオフェノール亜鉛塩及びペンタメトキシスルホニルチオフェノール亜鉛塩のようなアルコキシスルホニル基で置換されたチオフェノール亜鉛塩類;4-クロロスルホニルチオフェノール亜鉛塩、2,4,6-トリクロロスルホニルチオフェノール亜鉛塩及びペンタクロロスルホニルチオフェノール亜鉛塩のようなハロゲン化スルホニル基で置換されたチオフェノール亜鉛塩類;4-スルフィノチオフェノール亜鉛塩、2,4,6-トリスルフィノチオフェノール亜鉛塩及びペンタスルフィノチオフェノール亜鉛塩のようなスルフィノ基で置換されたチオフェノール亜鉛塩類;4-メチルスルフィニルチオフェノール亜鉛塩、2,4,6-トリメチルスルフィニルチオフェノール亜鉛塩及びペンタメチルスルフィニルチオフェノール亜鉛塩のようなアルキルスルフィニル基で置換されたチオフェノール亜鉛塩類;4-カルバモイルチオフェノール亜鉛塩、2,4,6-トリカルバモイルチオフェノール亜鉛塩及びペンタカルバモイルチオフェノール亜鉛塩のようなカルバモイル基で置換されたチオフェノール亜鉛塩類;4-トリクロロメチルチオフェノール亜鉛塩、2,4,6-トリトリクロロメチルチオフェノール亜鉛塩及びペンタトリクロロメチルチオフェノール亜鉛塩のようなハロゲン化アルキル基で置換されたチオフェノール亜鉛塩類;4-シアノチオフェノール亜鉛塩、2,4,6-トリシアノチオフェノール亜鉛塩及びペンタシアノチオフェノール亜鉛塩のようなシアノ基で置換されたチオフェノール亜鉛塩類;並びに4-メトキシチオフェノール亜鉛塩、2,4,6-トリメトキシチオフェノール亜鉛塩及びペンタメトキシチオフェノール亜鉛塩のようなアルコキシ基で置換されたチオフェノール亜鉛塩類が例示される。これらのチオフェノール亜鉛塩類は、1種類の置換基で置換されている。上記化学式4で表される有機硫黄化合物の他の例として、少なくとも1種類の上記置換基と、他の置換基とで置換された化合物が挙げられる。他の置換基としては、ニトロ基-NO2、アミノ基-NH2、水酸基-OH及びフェニルチオ基-SPhが例示される。この化合物の具体例としては、4-クロロ-2-ニトロチオフェノール亜鉛塩、4-クロロ-2-アミノチオフェノール亜鉛塩、4-クロロ-2-ヒドロキシチオフェノール亜鉛塩、4-クロロ-2-フェニルチオチオフェノール亜鉛塩、4-メチル-2-ニトロチオフェノール亜鉛塩、4-メチル-2-アミノチオフェノール亜鉛塩、4-メチル-2-ヒドロキシチオフェノール亜鉛塩、4-メチル-2-フェニルチオチオフェノール亜鉛塩、4-カルボキシ-2-ニトロチオフェノール亜鉛塩、4-カルボキシ-2-アミノチオフェノール亜鉛塩、4-カルボキシ-2-ヒドロキシチオフェノール亜鉛塩、4-カルボキシ-2-フェニルチオチオフェノール亜鉛塩、4-メトキシカルボニル-2-ニトロチオフェノール亜鉛塩、4-メトキシカルボニル-2-アミノチオフェノール亜鉛塩、4-メトキシカルボニル-2-ヒドロキシチオフェノール亜鉛塩、4-メトキシカルボニル-2-フェニルチオチオフェノール亜鉛塩、4-ホルミル-2-ニトロチオフェノール亜鉛塩、4-ホルミル-2-アミノチオフェノール亜鉛塩、4-ホルミル-2-ヒドロキシチオフェノール亜鉛塩、4-ホルミル-2-フェニルチオチオフェノール亜鉛塩、4-アセチル-2-ニトロチオフェノール亜鉛塩、4-アセチル-2-アミノチオフェノール亜鉛塩、4-アセチル-2-ヒドロキシチオフェノール亜鉛塩、4-アセチル-2-フェニルチオチオフェノール亜鉛塩、4-クロロカルボニル-2-ニトロチオフェノール亜鉛塩、4-クロロカルボニル-2-アミノチオフェノール亜鉛塩、4-クロロカルボニル-2-ヒドロキシチオフェノール亜鉛塩、4-クロロカルボニル-2-フェニルチオチオフェノール亜鉛塩、4-スルホ-2-ニトロチオフェノール亜鉛塩、4-スルホ-2-アミノチオフェノール亜鉛塩、4-スルホ-2-ヒドロキシチオフェノール亜鉛塩、4-スルホ-2-フェニルチオチオフェノール亜鉛塩、4-メトキシスルホニル-2-ニトロチオフェノール亜鉛塩、4-メトキシスルホニル-2-アミノチオフェノール亜鉛塩、4-メトキシスルホニル-2-ヒドロキシチオフェノール亜鉛塩、4-メトキシスルホニル-2-フェニルチオチオフェノール亜鉛塩、4-クロロスルホニル-2-ニトロチオフェノール亜鉛塩、4-クロロスルホニル-2-アミノチオフェノール亜鉛塩、4-クロロスルホニル-2-ヒドロキシチオフェノール亜鉛塩、4-クロロスルホニル-2-フェニルチオチオフェノール亜鉛塩、4-スルフィノ-2-ニトロチオフェノール亜鉛塩、4-スルフィノ-2-アミノチオフェノール亜鉛塩、4-スルフィノ-2-ヒドロキシチオフェノール亜鉛塩、4-スルフィノ-2-フェニルチオチオフェノール亜鉛塩、4-メチルスルフィニル-2-ニトロチオフェノール亜鉛塩、4-メチルスルフィニル-2-アミノチオフェノール亜鉛塩、4-メチルスルフィニル-2-ヒドロキシチオフェノール亜鉛塩、4-メチルスルフィニル-2-フェニルチオチオフェノール亜鉛塩、4-カルバモイル-2-ニトロチオフェノール亜鉛塩、4-カルバモイル-2-アミノチオフェノール亜鉛塩、4-カルバモイル-2-ヒドロキシチオフェノール亜鉛塩、4-カルバモイル-2-フェニルチオチオフェノール亜鉛塩、4-トリクロロメチル-2-ニトロチオフェノール亜鉛塩、4-トリクロロメチル-2-アミノチオフェノール亜鉛塩、4-トリクロロメチル-2-ヒドロキシチオフェノール亜鉛塩、4-トリクロロメチル-2-フェニルチオチオフェノール亜鉛塩、4-シアノ-2-ニトロチオフェノール亜鉛塩、4-シアノ-2-アミノチオフェノール亜鉛塩、4-シアノ-2-ヒドロキシチオフェノール亜鉛塩、4-シアノ-2-フェニルチオチオフェノール亜鉛塩、4-メトキシ-2-ニトロチオフェノール亜鉛塩、4-メトキシ-2-アミノチオフェノール亜鉛塩、4-メトキシ-2-ヒドロキシチオフェノール亜鉛塩及び4-メトキシ-2-フェニルチオチオフェノール亜鉛塩が挙げられる。上記化学式4で表される有機硫黄化合物のさらに他の例示として、2種類以上の置換基で置換された化合物が挙げられる。この化合物の具体的として、4-アセチル-2-クロロチオフェノール亜鉛塩、4-アセチル-2-メチルチオフェノール亜鉛塩、4-アセチル-2-カルボキシチオフェノール亜鉛塩、4-アセチル-2-メトキシカルボニルチオフェノール亜鉛塩、4-アセチル-2-ホルミルチオフェノール亜鉛塩、4-アセチル-2-クロロカルボニルチオフェノール亜鉛塩、4-アセチル-2-スルホチオフェノール亜鉛塩、4-アセチル-2-メトキシスルホニルチオフェノール亜鉛塩、4-アセチル-2-クロロスルホニルチオフェノール亜鉛塩、4-アセチル-2-スルフィノチオフェノール亜鉛塩、4-アセチル-2-メチルスルフィニルチオフェノール亜鉛塩、4-アセチル-2-カルバモイルチオフェノール亜鉛塩、4-アセチル-2-トリクロロメチルチオフェノール亜鉛塩、4-アセチル-2-シアノチオフェノール亜鉛塩及び4-アセチル-2-メトキシチオフェノール亜鉛塩が挙げられる。上記化学式4においてM2で表される2価の金属としては、亜鉛、マグネシウム、カルシウム、ストロンチウム、バリウム、チタンII、マンガンII、鉄II、コバルトII、ニッケルII、ジルコニウムII及びスズIIが例示される。ナフタレンチオール類として、2-ナフタレンチオール、1-ナフタレンチオール、2-クロロ-1-ナフタレンチオール、2-ブロモ-1-ナフタレンチオール、2-フルオロ-1-ナフタレンチオール、2-シアノ-1-ナフタレンチオール、2-アセチル-1-ナフタレンチオール、1-クロロ-2-ナフタレンチオール、1-ブロモ-2-ナフタレンチオール、1-フルオロ-2-ナフタレンチオール、1-シアノ-2-ナフタレンチオール及び1-アセチル-2-ナフタレンチオール並びにこれらの金属塩が例示される。1-ナフタレンチオール及び2-ナフタレンチオール並びにこれらの亜鉛塩が好ましい。スルフェンアミド系有機硫黄化合物として、N-シクロへキシル-2-ベンゾチアゾールスルフェンアミド、N-オキシジエチレン-2-ベンゾチアゾールスルフェンアミド及びN-t-ブチル-2-ベンゾチアゾールスルフェンアミドが例示される。チウラム系有機硫黄化合物として、テトラメチルチウラムモノスルフィド、テトラメチルチウラムジスルフィド、テトラエチルチウラムジスルフィド、テトラブチルチウラムジスルフィド及びジペンタメチレンチウラムテトラスルフィドが例示される。ジチオカルバミン酸塩類として、ジメチルジチオカルバミン酸亜鉛、ジエチルジチオカルバミン酸亜鉛、ジブチルジチオカルバミン酸亜鉛、エチルフェニルジチオカルバミン酸亜鉛、ジメチルジチオカルバミン酸ナトリウム、ジエチルジチオカルバミン酸ナトリウム、ジメチルジチオカルバミン酸銅II、ジメチルジチオカルバミン酸鉄III、ジエチルジチオカルバミン酸セレン及びジエチルジチオカルバミン酸テルルが例示される。チアゾール系有機硫黄化合物として、2-メルカプトベンゾチアゾールMBT;ジベンゾチアジルジスルフィドMBTS;2-メルカプトベンゾチアゾールのナトリウム塩、亜鉛塩、銅塩又はシクロヘキシルアミン塩;2-2,4-ジニトロフェニルメルカプトベンゾチアゾール;及び2-2,6-ジエチル-4-モリホリノチオベンゾチアゾールが例示される。反発性能の観点から、有機硫黄化合物eの含有量は、基材ゴム100質量部に対して0.05質量部以上が好ましく、0.1質量部以上が特に好ましい。反発性能の観点から、この量は5.0質量部以下が好ましく、2.0質量部以下が特に好ましい。コア4に、比重調整等の目的で充填剤が配合されてもよい。好適な充填剤としては、酸化亜鉛、硫酸バリウム、炭酸カルシウム及び炭酸マグネシウムが例示される。充填剤の量は、コア4の意図した比重が達成されるように適宜決定される。特に好ましい充填剤は、酸化亜鉛である。酸化亜鉛は、比重調整の役割のみならず、架橋助剤としても機能する。コア4のゴム組成物には、老化防止剤、着色剤、可塑剤、分散剤、硫黄、加硫促進剤等が、必要に応じて添加される。このゴム組成物に、架橋ゴム粉末又は合成樹脂粉末が分散してもよい。このコア4では、表面硬度Hsと中心硬度H0との差Hs-H0は、15以上が好ましい。この差は、大きい。換言すれば、このコア4は外剛内柔構造を有する。このコア4がドライバーで打撃されたとき、リコイルねじり戻りが大きいので、スピンが抑制される。このコア4は、ゴルフボール2の飛行性能に寄与する。飛行性能の観点から、差Hs-H0は20以上がより好ましく、25以上が特に好ましい。コア4が容易に成形されうるとの観点から、差Hs-H0は50以下が好ましい。コア4の中心点の硬度H0は、40.0以上70.0以下が好ましい。硬度H0が40.0以上であるゴルフボール2は、反発性能に優れる。この観点から、硬度H0は45.0以上がより好ましく、50.0以上が特に好ましい。硬度H0が70.0以下であるコア4では、外剛内柔構造が達成されうる。このコア4を備えたゴルフボール2では、スピンが抑制されうる。この観点から、硬度H0は68.0以下がより好ましく、66.0以下が特に好ましい。コア4の表面の硬度Hsは、78.0以上95.0以下が好ましい。硬度Hsが78.0以上であるコア4では、外剛内柔構造が達成されうる。このコア4を備えたゴルフボール2では、スピンが抑制されうる。この観点から、硬度Hsは80.0以上がより好ましく、82.0以上が特に好ましい。硬度Hsが95.0以下であるゴルフボール2は、耐久性に優れる。この観点から、硬度Hsは93.0以下がより好ましく、90.0以下が特に好ましい。コア4の直径は、38.0mm以上42.0mm以下が好ましい。直径が38.0mm以上であるコア4により、ゴルフボール2の優れた反発性能が達成されうる。この観点から、直径は38.5mm以上がより好ましく、39.0mm以上が特に好ましい。直径が42.0mm以下であるコア4を有するゴルフボール2では、インナーカバー8及びアウターカバー10が十分な厚みを有しうる。インナーカバー8及びアウターカバー10の厚みが大きなゴルフボール2は、耐久性に優れる。この観点から、直径は41mm以下がより好ましく、40mm以下が特に好ましい。コア4が2以上の層を備えてもよい。打球感の観点から、コア4の圧縮変形量Dcは3.0mm以上が好ましく、3.3mm以上が特に好ましい。反発性能の観点から、圧縮変形量Dcは4.6mm以下が好ましく、4.3mm以下が特に好ましい。インナーカバー8には、樹脂組成物が好適に用いられる。この樹脂組成物の基材ポリマーとしては、アイオノマー樹脂、スチレンブロック含有熱可塑性エラストマー、熱可塑性ポリエステルエラストマー、熱可塑性ポリアミドエラストマー及び熱可塑性ポリオレフィンエラストマーが例示される。特に好ましい基材ポリマーは、アイオノマー樹脂である。アイオノマー樹脂を含むインナーカバー8を有するゴルフボール2は、反発性能に優れる。インナーカバー8に、アイオノマー樹脂と他の樹脂とが併用されてもよい。併用される場合、基材ポリマーの主成分がアイオノマー樹脂であることが好ましい。具体的には、基材ポリマーの全量に対するアイオノマー樹脂の比率は、50質量以上が好ましく、60質量以上がより好ましく、70質量以上が特に好ましい。好ましいアイオノマー樹脂としては、α-オレフィンと炭素数が3以上8以下のα,β-不飽和カルボン酸との二元共重合体が挙げられる。好ましい二元共重合体は、80質量以上90質量以下のα-オレフィンと、10質量以上20質量以下のα,β-不飽和カルボン酸とを含む。この二元共重合体は、反発性能に優れる。好ましい他のアイオノマー樹脂としては、α-オレフィンと炭素数が3以上8以下のα,β-不飽和カルボン酸と炭素数が2以上22以下のα,β-不飽和カルボン酸エステルとの三元共重合体が挙げられる。好ましい三元共重合体は、70質量以上85質量以下のα-オレフィンと、5質量以上30質量以下のα,β-不飽和カルボン酸と、1質量以上25質量以下のα,β-不飽和カルボン酸エステルとを含む。この三元共重合体は、反発性能に優れる。二元共重合体及び三元共重合体において、好ましいα-オレフィンはエチレン及びプロピレンであり、好ましいα,β-不飽和カルボン酸はアクリル酸及びメタクリル酸である。特に好ましいアイオノマー樹脂は、エチレンと、アクリル酸又はメタクリル酸との共重合体である。二元共重合体及び三元共重合体において、カルボキシル基の一部は金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、2種以上の金属イオンでなされてもよい。ゴルフボール2の反発性能及び耐久性の観点から特に好適な金属イオンは、ナトリウムイオン、亜鉛イオン、リチウムイオン及びマグネシウムイオンである。アイオノマー樹脂の具体例としては、三井デュポンポリケミカル社の商品名ハイミラン1555、ハイミラン1557、ハイミラン1605、ハイミラン1706、ハイミラン1707、ハイミラン1856、ハイミラン1855、ハイミランAM7311、ハイミランAM7315、ハイミランAM7317、ハイミランAM7318、ハイミランAM7329、ハイミランAM7337、ハイミランMK7320及びハイミランMK7329;デュポン社の商品名サーリン6120、サーリン6910、サーリン7930、サーリン7940、サーリン8140、サーリン8150、サーリン8940、サーリン8945、サーリン9120、サーリン9150、サーリン9910、サーリン9945、サーリンAD8546、HPF1000及びHPF2000;並びにエクソンモービル化学社の商品名IOTEK7010、IOTEK7030、IOTEK7510、IOTEK7520、IOTEK8000及びIOTEK8030が挙げられる。インナーカバー8に、2種以上のアイオノマー樹脂が併用されてもよい。1価の金属イオンで中和されたアイオノマー樹脂と2価の金属イオンで中和されたアイオノマー樹脂とが併用されてもよい。アイオノマー樹脂と併用されうる好ましい樹脂は、スチレンブロック含有熱可塑性エラストマーである。スチレンブロック含有熱可塑性エラストマーは、アイオノマー樹脂との相溶性に優れる。スチレンブロック含有熱可塑性エラストマーを含む樹脂組成物は、流動性に優れる。スチレンブロック含有熱可塑性エラストマーは、ハードセグメントとしてのポリスチレンブロックと、ソフトセグメントとを備えている。典型的なソフトセグメントは、ジエンブロックである。ジエンブロックの化合物としては、ブタジエン、イソプレン、1,3-ペンタジエン及び2,3-ジメチル-1,3-ブタジエンが例示される。ブタジエン及びイソプレンが好ましい。2以上の化合物が併用されてもよい。スチレンブロック含有熱可塑性エラストマーには、スチレン-ブタジエン-スチレンブロック共重合体SBS、スチレン-イソプレン-スチレンブロック共重合体SIS、スチレン-イソプレン-ブタジエン-スチレンブロック共重合体SIBS、SBSの水添物、SISの水添物及びSIBSの水添物が含まれる。SBSの水添物としては、スチレン-エチレン-ブチレン-スチレンブロック共重合体SEBSが挙げられる。SISの水添物としては、スチレン-エチレン-プロピレン-スチレンブロック共重合体Sが挙げられる。SIBSの水添物としては、スチレン-エチレン-エチレン-プロピレン-スチレンブロック共重合体SEEPSが挙げられる。ゴルフボール2の反発性能の観点から、スチレンブロック含有熱可塑性エラストマーにおけるスチレン成分の含有率は10質量以上が好ましく、12質量以上がより好ましく、15質量以上が特に好ましい。ゴルフボール2の打球感の観点から、この含有率は50質量以下が好ましく、47質量以下がより好ましく、45質量以下が特に好ましい。本発明において、スチレンブロック含有熱可塑性エラストマーには、SBS、SIS、SIBS、SEBS、S及びSEEPS並びにこれらの水添物からなる群から選択された1種又は2種以上と、オレフィンとのアロイが含まれる。このアロイ中のオレフィン成分は、アイオノマー樹脂との相溶性向上に寄与すると推測される。このアロイが用いられることにより、ゴルフボール2の反発性能が向上する。好ましくは、炭素数が2以上10以下のオレフィンが用いられる。好適なオレフィンとしては、エチレン、プロピレン、ブテン及びペンテンが例示される。エチレン及びプロピレンが特に好ましい。ポリマーアロイの具体例としては、三菱化学社の商品名ラバロンT3221C、ラバロンT3339C、ラバロンSJ4400N、ラバロンSJ5400N、ラバロンSJ6400N、ラバロンSJ7400N、ラバロンSJ8400N、ラバロンSJ9400N及びラバロンSR04が挙げられる。スチレンブロック含有熱可塑性エラストマーの他の具体例としては、ダイセル化学工業社の商品名エポフレンドA1010及びクラレ社の商品名セプトンHG-252が挙げられる。インナーカバー8の樹脂組成物には、必要に応じ、二酸化チタン及び蛍光顔料のような着色剤、硫酸バリウムのような充填剤、分散剤、酸化防止剤、紫外線吸収剤、光安定剤、蛍光剤、蛍光増白剤等が、適量配合される。インナーカバー8が、高比重金属からなる粉末を含んでもよい。このゴルフボールでは、インナーカバー8の硬度Hiは、コア4の表面のJIS-C硬度Hsと同じかこれより小さい。ゴルフボール2がドライバーで打撃されたとき、このインナーカバー8により、ソフトな打球感が達成される。打球感の観点から、差Hi-Hsは1以上が好ましく、2以上がより好ましく、7以上が特に好ましい。差Hi-Hsが過大でないことにより、軽い打球感が得られる。この観点から、差Hi-Hsは20以下が好ましく、18以下がより好ましく、12以下が特に好ましい。ソフトな打球感の観点から、インナーカバー8の硬度Hiは90以下が好ましく、85以下がより好ましく、83以下が特に好ましい。軽い打球感の観点から、硬度Hiは60以上が好ましく、65以上がより好ましく、71以上が特に好ましい。硬度Hiは、自動ゴム硬度測定装置高分子計器社の商品名P1に取り付けられたJIS-C硬度計によって測定される。測定には、熱プレスで成形された、厚みが約2mmであるスラブが用いられる。23°Cの温度下に2週間保管されたスラブが、測定に用いられる。測定時には、3枚のスラブが重ね合わされる。インナーカバー8の樹脂組成物と同一の樹脂組成物からなるスラブが用いられる。インナーカバー8の厚みは、0.2mm以上2.0mm以下が好ましい。0.2mm以上の厚みを有するインナーカバー8を備えたゴルフボール2は、打球感に優れる。この観点から、インナーカバー8の厚みは0.5mm以上がより好ましく、0.8mm以上が特に好ましい。2.0mm以下の厚みを有するインナーカバー8を備えたゴルフボール2は、反発性能に優れる。この観点から、厚みは1.5mm以下がより好ましく、1.2mm以下が特に好ましい。打球感の観点から、コア4及びインナーカバー8からなる球体16の圧縮変形量Diは3.2mm以上が好ましく、3.4mm以上が特に好ましい。反発性能の観点から、圧縮変形量Diは3.8mm以下が好ましく、3.6mm以下が特に好ましい。インナーカバー8の形成には、射出成形法、圧縮成形法等の既知の手法が採用されうる。アウターカバー10には、樹脂組成物が好適に用いられる。この樹脂組成物の好ましい基材ポリマーは、アイオノマー樹脂である。アイオノマー樹脂を含むアウターカバー10を有するゴルフボール2は、反発性能に優れる。インナーカバー8に関して前述されたアイオノマー樹脂が、アウターカバー10に用いられうる。アイオノマー樹脂と他の樹脂とが併用されてもよい。併用される場合は、反発性能の観点から、アイオノマー樹脂が基材ポリマーの主成分とされる。基材ポリマーの全量に対するアイオノマー樹脂の量の比率は50質量以上が好ましく、60質量以上がより好ましく、70質量以上が特に好ましい。アイオノマー樹脂と併用されうる好ましい樹脂は、エチレン-メタアクリル酸共重合体である。この共重合体は、エチレンとメタアクリル酸とを含有する単量体組成物の共重合反応によって得られる。この共重合体では、カルボキシル基の一部が金属イオンで中和されている。この共重合体は3質量以上25質量以下のメタアクリル酸成分を含有する。極性官能基を有するエチレン-メタアクリル酸共重合体が、特に好ましい。エチレン-メタアクリル酸共重合体の具体例としては、三井デュポンポリケミカル社の商品名ニュクレルが挙げられる。アイオノマー樹脂と併用されうる他の好ましい樹脂は、スチレンブロック含有熱可塑性エラストマーである。インナーカバー8に関して前述されたスチレンブロック含有熱可塑性エラストマーが、アウターカバー10に用いられうる。アウターカバー10には、必要に応じ、二酸化チタン及び蛍光顔料のような着色剤、硫酸バリウムのような充填剤、分散剤、酸化防止剤、紫外線吸収剤、光安定剤、蛍光剤、蛍光増白剤等が、適量配合される。アウターカバー10のJIS-C硬度Hoは、83以上96以下が好ましい。硬度Hoが83以上であるアウターカバー10を有するゴルフボール2では、外剛内柔構造が達成されうる。この外剛内柔構造を備えたゴルフボール2では、スピンが抑制される。このゴルフボール2は、飛行性能に優れる。この観点から、硬度Hoは84以上がより好ましく、85以上が特に好ましい。硬度Hoが96以下であるアウターカバー10を有するゴルフボール2は、打球感に優れる。この観点から、硬度Hoは95以下がより好ましく、93以下が特に好ましい。硬度Hoは、硬度Hiの測定方法と同様の方法にて測定される。アウターカバー10の厚みは、0.2mm以上1.5mm以下が好ましい。0.2mm以上の厚みを有するアウターカバー10は、容易に成形されうる。この観点から、厚みは0.4mm以上がより好ましく、0.6mm以上が特に好ましい。1.5mm以下の厚みを有するアウターカバー10を備えたゴルフボール2は、打球感に優れる。この観点から、厚みは1.3mm以下がより好ましく、1.1mm以下が特に好ましい。アウターカバー10の形成には、射出成形法、圧縮成形法等の既知の手法が採用されうる。アウターカバー10の成形時に、成形型のキャビティ面に形成されたピンプルにより、ディンプル10が形成される。カバー6の総厚みは、2.5mm以下が好ましい。総厚みが2.5mm以下であるゴルフボール2は、打球感に優れる。この観点から、総厚みは2.3mm以下がより好ましく、2.1mm以下が特に好ましい。ゴルフボール2の耐久性の観点から、総厚みは0.3mm以上が好ましく、0.5mm以上がより好ましく、0.8mm以上が特に好ましい。アウターカバー10のショアD硬度Hoは、インナーカバー8のショアD硬度Hiよりも大きい。このアウターカバー10により、ゴルフボール2の外剛内柔構造が達成されうる。このゴルフボール2は、飛行性能及び打球感に優れる。差Ho-Hiは5以上が好ましく、9以上がより好ましく、16以上が特に好ましい。打撃時のエネルギーロスが抑制されるとの観点から、差Ho-Hiは27以下が好ましく、21以下が特に好ましい。このゴルフボール2の、コア4の中心点からアウターカバー10までの硬度分布曲線において、アウターカバー10の硬度が最も大きい。このゴルフボール2では、スピンが抑制される。打球感の観点から、ゴルフボール2の圧縮変形量Dbは2.8mm以上が好ましく、2.9mm以上がより好ましく、3.0mm以上が特に好ましい。反発性能の観点から、圧縮変形量Dbは3.6mm以下が好ましく、3.5mm以下がより好ましく、3.4mm以下が特に好ましい。圧縮変形量の測定では、コア4、ゴルフボール2等の球体が金属製の剛板の上に置かれる。この球体に向かって金属製の円柱が徐々に降下する。この円柱の底面と剛板との間に挟まれた球体は、変形する。球体に98Nの初荷重がかかった状態から1274Nの終荷重がかかった状態までの円柱の移動距離が、測定される。以下、実施例によって本発明の効果が明らかにされるが、この実施例の記載に基づいて本発明が限定的に解釈されるべきではない。[実施例1]100質量部のハイシスポリブタジエンJSR社の商品名BR-730、26質量部のアクリル酸亜鉛三新化学工業社の商品名サンセラーSR、5質量部の酸化亜鉛、適量の硫酸バリウム、0.2質量部の2-ナフタレンチオール、10質量部のステアリン酸亜鉛及び0.75質量部のジクミルパーオキサイドを混練し、ゴム組成物を得た。このゴム組成物を、共に半球状キャビティを備えた上型及び下型からなる金型に投入し、170°Cの温度下で25分間加熱して、直径が39.1mmであるコアを得た。ゴルフボールの質量が45.4gとなるように、硫酸バリウムの量を調整した24質量部のアイオノマー樹脂前述のハイミランAM7337、50質量部の他のアイオノマー樹脂前述のハイミランAM7329、26質量部のスチレンブロック含有熱可塑性エラストマー前述のラバロンT3221C及び6質量部の二酸化チタンを二軸混練押出機で混練し、樹脂組成物を得た。金型に、コアを投入した。上記樹脂組成物を射出成形法にてコアの周りに射出し、インナーカバーを成形した。このインナーカバーの厚みは、1.0mmであった。5質量部のアイオノマー樹脂前述のハイミランAM7337、10質量部の他のアイオノマー樹脂前述のハイミラン1555、55質量部のさらに他のアイオノマー樹脂前述のハイミランAM7329、30質量部のエチレン-メタアクリル酸共重合体三井デュポンポリケミカル社の商品名ニュクレルN1050H、3質量部の二酸化チタン、及び0.2質量部の紫外線吸収剤チバジャパン社の商品名チヌビン770を二軸混練押出機で混練し、樹脂組成物を得た。キャビティ面に多数のピンプルを備えたファイナル金型に、コア及びインナーカバーからなる球体を投入した。上記樹脂組成物を射出成形法にて球体の周りに射出し、アウターカバーを成形した。このアウターカバーの厚みは、0.8mmであった。アウターカバーには、ピンプルの形状が反転した形状を有するディンプルが形成された。このアウターカバーの周りに二液硬化型ポリウレタンを基材とするクリアー塗料を塗装し、直径が42.7mmである実施例1のゴルフボールを得た。[実施例2から14及び比較例1から5]コア、インナーカバー及びアウターカバーの仕様を下記の表7から9に示される通りとした他は実施例1と同様にして、実施例2から14及び比較例1から5のゴルフボールを得た。コアの組成の詳細が、下記の表1及び2に示されている。インナーカバー及びアウターカバーの組成の詳細が、下記の表3に示されている。コアの硬度分布が、下記の表4から6に示されている。比較例2に係るゴルフボールは、インナーカバーを有しない。[ドライバーW1による打撃]ゴルフラボラトリー社のスイングマシンに、ドライバーSRIスポーツ社の商品名XXIO、シャフト硬度:R、ロフト角:10.5°を装着した。ヘッド速度が40m/secである条件で、ゴルフボールを打撃した。打撃直後のスピン速度を測定した。さらに、発射地点から静止地点までの距離を測定した。12回測定されて得られたデータの平均値が、下記の表7から9に示されている。[打球感]10名のゴルファーにドライバーにてゴルフボールを打撃させ、打球感を聞き取った。打球感が良好と答えたゴルファーの数に基づき、下記の格付けを行った。A:8人以上B:6-7人C:4-5人D:3人以下この結果が、下記の表7から9に示されている。表1及び2に記載された化合物の詳細は、以下の通りである。BR730:JSR社の、ハイシスポリブタジエンシス-1,4-結合含有量:96質量、1,2-ビニル結合含有量:1.3質量、ムーニー粘度ML14100°C:55、分子量分布Mw/Mn:3サンセラーSR:三新化学工業社のアクリル酸亜鉛10質量ステアリン酸コーティング品酸化亜鉛:東邦亜鉛社の商品名銀嶺R硫酸バリウム:堺化学社の商品名硫酸バリウムBD2-ナフタレンチオール:東京化成工業社ステアリン酸亜鉛:和光純薬工業社ジクミルパーオキサイド:日油社の商品名パークミルDオクタン酸亜鉛:三津和化学薬品社ラウリン酸亜鉛:三津和化学薬品社ミリスチン酸亜鉛:日油社表7から9に示されるように、実施例に係るゴルフボールは、ドライバーでの飛行性能及び打球感に優れている。この評価結果から、本発明の優位性は明らかである。"